(57)【特許請求の範囲】
【請求項１】
質量％で、Ｃ：０．６０〜１．２０％、Ｓｉ：０．１０〜０．３５％、Ｍｎ：０．１０〜０．８０％、Ｐ：０よりは大きく０．０３％以下、およびＳ：０よりは大きく０．０３％以下を含み、Ｎｉ：０．２５％以下（０を含まない）、Ｃｒ：０．３０％以下（０を含まない）、およびＣｕ：０．２５％以下（０を含まない）を含み、残部Ｆｅおよび不可避不純物からなる高炭素スラブを製造するスラブ製造ステップと、
前記スラブを１２００℃以下で再加熱する再加熱ステップと、
前記スラブを粗圧延した後、８３０℃以上のオーステナイト領域で仕上げ熱間圧延を行うことにより、厚さが１．８ｍｍ以下の薄板を製造する熱間圧延ステップと、
前記薄板をランアウトテーブルで、冷却速度５０〜３００℃／ｓｅｃで３秒以内に６５０℃以下となるように制御冷却により冷却する冷却ステップと、
前記冷却ステップでパーライト相変態を行うために必要な時間の間冷却温度を維持させる冷却停止ステップと、
前記薄板を６５０℃以下で巻取る巻取りステップとを含むことを特徴とする、高炭素熱延鋼板の製造方法。
【請求項２】
前記熱間圧延による薄板の製造ステップにおいて、前記薄板は、１．６ｍｍ以下であることを特徴とする、請求項１に記載の高炭素熱延鋼板の製造方法。
【請求項３】
前記冷却停止ステップにおいて、パーライト相変態を９０％以上完了することを特徴とする、請求項１又は２に記載の高炭素熱延鋼板の製造方法。
【請求項４】
前記冷却停止ステップは、５５０〜６５０℃に温度を維持させることを特徴とする、請求項３に記載の高炭素熱延鋼板の製造方法。
【請求項５】
前記冷却停止ステップにおいて、パーライト相変態を９０％以上完了するのに維持される時間は、６秒以上であることを特徴とする、請求項４に記載の高炭素熱延鋼板の製造方法。
【請求項６】
前記高炭素熱延鋼板の製造方法により製造された熱延鋼板は、セメンタイトの幅は０より大きく０．２μｍ以下であり、セメンタイトとセメンタイトとの間隔が０よりは大きく０．５μｍ以下である微細パーライト組織を有することを特徴とする、請求項３〜５のいずれか１項に記載の高炭素熱延鋼板の製造方法。
【発明の詳細な説明】
【技術分野】
【０００１】
本発明は、高炭素熱延鋼板に関する。より詳細には、本発明は、微細パーライト組織を有する高炭素熱延鋼板およびその製造方法に関する。
【背景技術】
【０００２】
高炭素鋼板は、炭素を０．３重量％以上含有し、その結晶組織がパーライト（ｐｅａｒｌｉｔｅ）結晶相を有する鋼板（ｓｔｅｅｌ）をいう。高炭素鋼板は、最終工程を経た後、高強度および高硬度を有するようになる。このように、高炭素鋼板は、高強度および高硬度を有するため、高い強度および硬度が要求される工具鋼や機械構造用鋼として使用される。
【０００３】
工具鋼として使用される高炭素鋼板の例としては、日本工業規格で分類されるＪＳ−ＳＫ８５鋼がある。ＪＳ−ＳＫ８５鋼は、自動車の部品や、製針用針、かみそりの刃または文房具用カッターの刃などとして使用される。
【０００４】
高炭素鋼板は、通常、スラブ（ｓｌａｂ）に対して連続式熱間圧延工程を行うことにより、熱延鋼板という中間製品に製造される。熱延鋼板は、熱間圧延を行うために、加熱されたスラブを粗圧延と仕上げ圧延とを経て所定の厚さに圧延した後、ランアウトテーブル（ＲＯＴ；Ｒｕｎ−Ｏｕｔ  Ｔａｂｌｅ）で適正温度まで冷却して、巻物状のコイルに巻取られて製造される。
【０００５】
このような熱延鋼板は、酸洗（ｐｉｃｋｌｉｎｇ）および球状化焼鈍（ｓｐｈｅｒｏｄｉｚｉｎｇ）工程を経た後、冷間圧延して冷延鋼板に製造する。冷延鋼板は、再び焼鈍工程と冷間圧延工程を順に繰り返し行うことにより、所望の厚さを有する冷延鋼板を製造する。このような冷延鋼板は、ブランキング（ｂｌａｎｋｉｎｇ）やバーリング（ｂｕｒｒｉｎｇ）などの工程により所望の製品に加工した後、ＱＴ熱処理（ｑｕｅｎｃｈｉｎｇ  ａｎｄ  ｔｅｍｐｅｒｉｎｇ）により最終製品に加工される。
【発明の概要】
【発明が解決しようとする課題】
【０００６】
本発明の目的は、後続工程で球状化焼鈍と冷間圧延の繰り返し回数を最小化するために、厚さが薄いながらも、微細パーライト組織を有する高炭素熱延鋼板を提供することである。
【０００７】
本発明の他の目的は、微細パーライト組織を有し、コイルが潰れないように、ランアウトテーブルでの相変態率を向上させる高炭素熱延鋼板の製造方法を提供することである。
【課題を解決するための手段】
【０００８】
上記の目的を達成するための本発明の一実施例によれば、ｉ）質量％で、Ｃ：０．６０〜１．２０％、Ｓｉ：０．１０〜０．３５％、Ｍｎ：０．１０〜０．８０％、Ｐ：０よりは大きく０．０３％以下、およびＳ：０よりは大きく０．０３％以下を含み、Ｎｉ：０．２５％以下（０を含まない）、Ｃｒ：０．３０％以下（０を含まない）、およびＣｕ：０．２５％以下（０を含まない）を含み、残部Ｆｅおよび不可避不純物からなり、かつｉｉ）セメンタイト（ｃｅｍｅｎｔｉｔｅ）の幅は０より大きく０．２μｍ以下であり、セメンタイトとセメンタイトとの間隔が０よりは大きく０．５μｍ以下である微細パーライト組織を有する、高炭素熱延鋼板を提供する。
【０００９】
また、本発明の一実施例によれば、高炭素熱延鋼板は、微細パーライト組織の分率が９０％以上となるようにする。
【００１０】
そして、このような高炭素熱延鋼板は、厚さが１．８ｍｍ以下、好ましくは厚さが１．６ｍｍ以下となるようにする。
【００１１】
他の目的を達成するための本発明の一実施例によれば、ｉ）質量％で、Ｃ：０．６０〜１．２０％、Ｓｉ：０．１０〜０．３５％、Ｍｎ：０．１０〜０．８０％、Ｐ：０よりは大きく０．０３％以下、およびＳ：０よりは大きく０．０３％以下を含み、Ｎｉ：０．２５％以下（０を含まない）、Ｃｒ：０．３０％以下（０を含まない）、およびＣｕ：０．２５％以下（０を含まない）を含み、残部Ｆｅおよび不可避不純物からなる高炭素スラブを製造するスラブ製造ステップと、ｉｉ）前記スラブを１２００℃以下で再加熱する再加熱ステップと、ｉｉｉ）前記スラブを粗圧延した後、８３０℃以上のオーステナイト（ａｕｓｔｅｎｉｔｅ）領域で仕上げ圧延を行うことにより、厚さが１．８ｍｍ以下の薄板を製造する熱間圧延ステップと、ｉｖ）前記薄板をランアウトテーブルで制御冷却により冷却する冷却ステップと、ｖ）前記冷却ステップでパーライト相変態を行うために必要な時間の間冷却温度を維持させる冷却停止ステップと、ｖｉ）前記薄板を６５０℃以下で巻取るステップとを含む、高炭素熱延鋼板の製造方法を提供する。
【００１２】
このような高炭素熱延鋼板の製造方法は、その冷却ステップにおいて、薄板を冷却する冷却速度を５０〜３００℃／ｓｅｃとする。
【００１３】
そして、熱間圧延による薄板の製造ステップにおいて、薄板は、１．６ｍｍ以下として熱延鋼板を製造する。
【００１４】
また、冷却ステップにおいて、薄板を冷却する制御冷却は、６５０℃以下となるように冷却し、このような冷却は、３秒以内に完了する。
【００１５】
そして、高炭素熱延鋼板の製造方法の冷却停止ステップにおいて、パーライト相変態を９０％以上完了するようにし、このような相変態完了時間は、６秒以上とする。また、このような冷却停止ステップは、５５０〜６５０℃で温度を維持させる。
【発明の効果】
【００１６】
本発明の一実施例による高炭素熱延鋼板の製造方法は、厚さが１．８ｍｍ以下、好ましくは厚さが１．６ｍｍ以下の薄板を大量に生産することができる技術を提供するという効果がある。
【００１７】
本発明の一実施例による高炭素熱延鋼板の製造方法は、厚さが１．８ｍｍ以下、好ましくは厚さが１．６ｍｍ以下の薄板状態に製造することができるため、後続の製品製造工程で球状化焼鈍および冷間圧延の回数を少なくとも１回以上減らすことができるという技術的効果がある。
【００１８】
このように、後続の製造工程ステップを省略できるようにすることにより、製品生産時、加工費用を節減することができ、製造工程時間を短縮することができる。
【００１９】
本発明の一実施例により製造された高炭素熱延鋼板は、微細パーライト組織を有するため、最終製品に耐久性と強度を持たせることができるという技術的効果がある。
【図面の簡単な説明】
【００２０】
【図１】本発明の比較例による、仕上げ熱間圧延後、徐冷して巻取った１．６ｍｍ厚の熱延鋼板であって、その結晶組織は粗パーライト組織を示している顕微鏡写真である。
【図２】図１の熱延鋼板を球状化焼鈍した状態の結晶組織を示すものであって、黒い縞状の未溶解セメンタイトが残留することが観察された顕微鏡写真である。
【図３】本発明の実施例による、仕上げ熱間圧延後、急冷してパーライト変態を９０％以上完了した後に巻取った１．６ｍｍ厚の熱延鋼板であって、その結晶組織は微細パーライト組織を示している顕微鏡写真である。
【図４】図２の熱延鋼板を球状化焼鈍した状態の結晶組織を示すものであって、未溶解セメンタイトが観察されない顕微鏡写真である。
【発明を実施するための形態】
【００２１】
以下、本発明による高炭素熱延鋼板およびその製造方法に対する実施例を詳細に説明するが、本発明は下記の実施例に限定されるものではない。したがって、当該分野における通常の知識を有する者であれば、本発明の技術的思想を逸脱しない範囲内で本発明を多様な他の形態で実現可能であろう。
【００２２】
本発明において、成分元素の含有量は、特別な説明がない限り、すべて質量％を意味する。
【００２３】
以下、本発明の実施例による高炭素熱延鋼板について詳細に説明する。
【００２４】
本発明の一実施例による高炭素熱延鋼板は、質量％で、Ｃ：０．６０〜１．２０％、Ｓｉ：０．１０〜０．３５％、Ｍｎ：０．１０〜０．８０％、Ｐ：０より大きく０．０３％以下、Ｓ：０より大きく０．０３％以下、Ｎｉ：０．２５％以下（０を含まない）、Ｃｒ：０．３０％以下（０を含まない）、およびＣｕ：０．２５％以下（０を含まない）、並びに残部Ｆｅおよび不可避不純物からなる。
【００２５】
本発明の一実施例による高炭素熱延鋼板において、このように成分を制限した理由について説明する。
【００２６】
［Ｃ：０．６０〜１．２０％］
炭素（Ｃ）は、最終製品を熱処理（ＱＴ）する場合に焼き入れ性に影響を与える成分である。Ｃが０．６％以下で含有される場合、焼き入れ性が低下して、製品の強度が下落し、耐摩耗性が劣化する原因になることがある。そして、Ｃが１．２０％を超えて含有される場合は、最終製品の加工性が劣化し、衝撃靭性が低下することがある。したがって、炭素（Ｃ）含有量の好ましい範囲は０．６０〜１．２０％である。
【００２７】
［Ｓｉ：０．１０〜０．３５％］
ケイ素（Ｓｉ）は、脱酸のために添加される元素である。Ｓｉが０．１０％以下で含有される場合は、脱酸が不完全で、製品内に酸化性介在物が残留する。したがって、熱延鋼板を極薄厚に冷間圧延する場合、表面が破れ、最終製品の疲労強度が低下する原因になる。そして、Ｓｉが０．３５％を超えて含有される場合は、熱間圧延工程のためにスラブを再加熱する場合、赤スケールを誘発する物質の生成を促進させて製造された熱延鋼板の表面に赤スケールが生成されて、製品の表面品質が低下する原因になる。したがって、Ｓｉ含有量の好ましい範囲は０．１０〜０．３５％である。
【００２８】
［Ｍｎ：０．１０〜０．８０％］
マンガン（Ｍｎ）は、最終製品を熱処理（ＱＴ）する場合に焼き入れ性を向上させる。また、Ｃの増加に伴って発生する衝撃遷移温度が上昇することを抑制する役割を果たす。Ｍｎが０．１０％以下で含有される場合、衝撃遷移温度が上昇して、加工性が低下する。そして、Ｍｎが０．８０％を超えて含有される場合は、最終製品の熱処理（ＱＴ）時に製品が熱変形する原因になる。したがって、Ｍｎ含有量の好ましい範囲は０．１０〜０．８０％である。
【００２９】
［Ｐ：０．０３％以下］
リン（Ｐ）は、製造工程中に熱延鋼板の微細なオーステナイト結晶粒界にＦｅ３Ｐなどの析出を誘発させる。熱延鋼板の内部にこのような析出物が生成されると、製品の衝撃靭性が劣化する。したがって、Ｐの含有量は、０より大きいが、０．０３質量％以下に制限することが好ましい。
【００３０】
［Ｓ：０．０３％以下］
硫黄（Ｓ）は、製造工程中に微細な析出物であるＭｎＳおよびＣｕＳを形成する。熱延鋼板の内部にこのような析出物が形成されると、結晶粒が成長するのを抑制して、最終製品の焼き入れ性を劣化させる。したがって、Ｓは、できるだけ低く管理することが好ましく、その含有量を、０よりは大きいが、０．０３質量％以下に制限する。
【００３１】
本発明の一実施例による高炭素熱延鋼板は、以上の元素成分のほか、残部Ｆｅおよび不可避不純物が含有される。
【００３２】
本発明の一実施例は、以上の成分元素のほか、Ｎｉ、Ｃｒ、Ｃｕのいずれか一つ以上を含むことができる。これらの元素は、不純物として混入する場合もあるが、これらの元素は、最終熱処理工程で焼き入れ性を向上させるために添加される。しかし、これらの元素は、Ｎｉを０．２５％超、Ｃｒを０．３０％超、そして、Ｃｕを０．２５％超で含む場合には、含有効果が飽和し、費用が増加するため、これらの範囲以下で含有させることが好ましい。そして、Ｃｒは、熱間圧延工程でスラブを再加熱する時、スラブの表面にＣｒ酸化物層を形成することにより、表層酸化および脱炭を抑制する効果がある。以上で説明した点を考慮して、これらの元素の含有量は、Ｎｉ：０．２５％以下（０を含まない）、Ｃｒ：０．３０％以下（０を含まない）、そして、Ｃｕ：０．２５％以下（０を含まない）に制御する。
【００３３】
以下、前述した実施例による高炭素熱延鋼板を製造する方法について説明する。
【００３４】
まず、質量％で、Ｃ：０．６０〜１．２０％、Ｓｉ：０．１０〜０．３５％、Ｍｎ：０．１０〜０．８０％、Ｐ：０より大きく０．０３％以下、Ｓ：０より大きく０．０３％以下、Ｎｉ：０．２５％以下（０を含まない）、Ｃｒ：０．３０％以下（０を含まない）、およびＣｕ：０．２５％以下（０を含まない）、並びに残部Ｆｅおよび不可避不純物からなる高炭素鋼スラブを製造する。
【００３５】
製造された鋼スラブを１２００℃以下の温度で再加熱した後、８３０℃以上のオーステナイト領域で熱間圧延を行う。
【００３６】
そして、熱間圧延は、加熱されたスラブを、粗圧延と仕上げ圧延を完了した状態で、その厚さが１．８ｍｍ以下、好ましくは１．６ｍｍ以下となるように、薄板状態で圧延する。
【００３７】
このようにスラブを薄板状態まで熱間圧延する理由は、次のとおりである。
【００３８】
熱延鋼板を有して最終製品を生産するためには、まず、中間状態の冷延鋼板に製造する。しかし、このような冷延鋼板を製造するためには、熱延鋼板を球状化焼鈍工程と冷間圧延工程を数回繰り返すことにより、所望の厚さ（例えば、０．６ｍｍ以下）を有する冷延鋼板を製造するようになる。したがって、提供される熱延鋼板の厚さが厚ければ厚いほど、より多くの回数の球状化焼鈍工程と冷間圧延工程を繰り返し行わなければならない。
【００３９】
また、本発明の一実施例による高炭素鋼は、炭素含有量が０．６０〜１．２０質量％である。高炭素鋼は、高い炭素含有量により、強度は高いが、衝撃靭性が低いという特徴がある。したがって、熱間圧延された共析鋼は、冷間圧延を行う前に球状化焼鈍を実施する。そして、共析鋼は、球状化焼鈍後に冷間圧延を行う。この時の冷間圧延で共析鋼を圧下率が７０％以上となるように冷間圧延すると、球状化されたセメンタイトがベースと分離されて、製品内に微細なボイド（ｖｏｉｄ）が形成される。このようなボイドは、最終製品の耐久性と強度を低下させる原因になる。したがって、共析鋼の場合、１回冷間圧延を行う時、その圧下率を６０〜７０％に制限する。
【００４０】
このような理由から、熱延鋼板を冷間圧延する場合、熱延鋼板の厚さが厚くなると、数回にわたって繰り返し冷間圧延を行うことにより、目標の厚さまで薄く圧延しなければならない。
【００４１】
そのため、本発明の実施例のように、熱延鋼板の厚さを１．８ｍｍ以下、好ましくは１．６ｍｍ以下に製造する場合、後続の冷間圧延工程で少なくとも１回以上の球状化焼鈍工程および冷間圧延を省略することができる。
【００４２】
このように薄板状態の熱延鋼板を提供すると、後続工程で製造工程ステップを省略することができるため、製品生産時、加工費用を節減することができ、製造工程時間を短縮することができる。
【００４３】
以上のような厚さまで仕上げ熱間圧延を行った薄板は、ランアウトテーブルで適正温度まで冷却された後、巻物状のコイルに巻取られる。
【００４４】
ランアウトテーブルで冷却される薄板は、巻取り機で巻取られる前に、パーライト相変態率が９０％以上完了するようにする。
【００４５】
ランアウトテーブルで冷却される薄板が巻取られる前に、パーライト相変態される程度が９０％以下となる場合、熱延鋼板が巻取られた状態でパーライトに相変態するようになる。すると、変態発熱により巻取りコイルの温度が上昇し、温度が上昇すると、形成されるパーライト組織が粗大化する。パーライト組織が粗大化した状態で後続工程を実施すると、焼鈍後の製品に残留セメンタイトが存在するようになる。このように残留セメンタイトが存在すると、製品加工工程でセメンタイト組織に応力が集中し、製品が破断し、または熱処理が円滑に行われなくなる。また、ランアウトテーブルで冷却される薄板が巻取られる前に、パーライトに相変態せず、巻取られた状態でパーライトに相変態されると、結晶組織の体積分率が変化して、コイル状態で巻取られた熱延鋼板は、その形状が上下に潰れて楕円形に変化する。このように潰れたコイルを「才槌頭様コイル」という。このように才槌頭様コイルが発生すると、後続の精整工程や酸洗工程などで操業が難しいため、生産性や実収率が低下する原因になる。
【００４６】
そして、本発明の一実施例による高炭素熱延鋼板の、熱延工程中に変態発熱が発生する理由について説明する。
【００４７】
高炭素鋼の場合、Ｃの含有量が増加するほど、ＣＣＴ曲線のカーブノーズ（Ｃｕｒｖｅ  Ｎｏｓｅ）が右側に移動する。したがって、オーステナイトからパーライトに相変態を始める時間が遅延し、その終了時間も遅延する。また、Ｃ含有量が増加するほど、熱容量の差による変態発熱量が増加する。
【００４８】
したがって、以上のような理由から、仕上げ熱間圧延を完了した薄板は、コイル状態で巻取られる前に、オーステナイトからパーライトへの相変態を９０％以上完了させることが好ましい。
【００４９】
このため、仕上げ熱間圧延を完了した薄板は、ランアウトテーブルに入り始めた時に急速に冷却させることが好ましい。この時の冷却速度は、５０〜３００℃／ｓｅｃが好ましい。
【００５０】
したがって、ランアウトテーブルに入った薄板は、迅速に冷却して、６５０℃以下の冷却停止温度まで冷却させることが好ましい。ランアウトテーブルで６５０℃以下に冷却された薄板は、ランアウトテーブルを通過しながら、冷却温度を維持した状態で、パーライト相変態を９０％以上完了した後、６５０℃以下で巻取る。
【００５１】
高炭素鋼がランアウトテーブルで相変態を完了するには、９秒以上の時間が要求される。しかし、熱間圧延によってその厚さを薄くすればするほど、通板速度が増加して、１．８ｍｍ以下の厚さに圧延する場合、相変態を十分に完了する時間を確保することが容易でない。したがって、本発明の一実施例では、熱間圧延された鋼板が相変態の完了にかかる時間を最小化するために、ランアウトテーブルに入る初期段階で５０〜３００℃／ｓｅｃとなるように急冷却して、冷却停止温度まで冷却させる。この時の所要時間は、３ｓｅｃ以内に制御することが好ましい。そして、ランアウトテーブルで移動しながら冷却される熱延鋼板は、５５０〜６５０℃の温度範囲の冷却停止温度で徐冷により変態発熱量を減らしながら、相変態を完了する。この時の所要時間は、６秒以上を維持することが好ましい。
【００５２】
以上のようなランアウトテーブルでの制御冷却条件で冷却を行うと、製造された熱延鋼板は、その組織が微細パーライトを有するようになる。
【００５３】
製造された熱延鋼板は、セメンタイトの幅が０．２μｍ以下であり、セメンタイトとセメンタイトとの間隔が０．５μｍ以下であることが好ましい。このような結晶組織は、結局、微細パーライト組織を有するものであり、最終熱延鋼板は、微細パーライトの相分率が９０％以上となる。
【００５４】
製造された熱延鋼板は、酸洗および球状化焼鈍工程を経た後、冷間圧延して冷延鋼板に製造する。冷延鋼板は、再び焼鈍工程と冷間圧延工程を順に繰り返し行うことにより、所望の厚さを有する冷延鋼板を製造する。このような冷延鋼板は、ブランキングやバーリングなどの工程により所望の製品に加工した後、ＱＴ熱処理により最終製品に加工される。
【００５５】
最終製品に加工する時、熱延鋼板の組織が微細パーライトに制御されていてはじめて、最終製品でのセメンタイトの残留を抑制することができ、最終製品の強度を高くすることができ、耐摩耗性と耐疲労特性を付与することができる。
【実施例】
【００５６】
実験に使用された鋼板の組成を表１に示した。
【００５７】
【表１】
0005667977.tif 000002
【００５８】
表１の組成を有するスラブを製造した後、このスラブを１２００℃で再加熱して熱間圧延を行った。
【００５９】
熱間圧延による熱延鋼板の板厚は、比較例および実施例とも１．８〜１．４ｍｍとなるようにした。
【００６０】
表１での比較例は、すべて仕上げ熱間圧延した後、ランアウトテーブルで制御冷却を実施しておらず、実施例はすべて制御冷却を実施した。
【００６１】
そして、表２に示している巻取り温度で巻取った。表２は、熱間圧延および巻取りを完了した熱延鋼板に対してそれぞれＨｒＣ硬度試験を行った値と、顕微鏡組織観察した結果をともに示している。
【００６２】
【表２】
0005667977.tif 000003
【００６３】
表２に示されているように、ランアウトテーブルで制御冷却を実施していない比較例の場合、すべてＨｒＣ硬度値が実施例より低く、その組織はすべて粗パーライトを示した。これに対比される実施例の場合、ＨｒＣ硬度値が比較例より高く、その組織はすべて微細パーライトを示した。
【００６４】
次に、図１〜図４は、比較例１および実施例１の試験片に対して熱間圧延を行った後の結晶組織写真と球状化焼鈍を行った後の結晶組織写真を示す。
【００６５】
図１に示した比較例１は、仕上げ熱間圧延後、制御冷却なしにランアウトテーブルを通過してから巻取った。
【００６６】
比較例１の製造工程の条件は、ランアウトテーブルの区間で制御冷却なしに、徐冷を実施したため、ランアウトテーブルの区間で相変態のための十分な時間を確保することができなかった。この場合、巻取り前の相変態率は５０％以下となり、その結晶組織は、光学顕微鏡（×５００）で観察可能なレベルで粗パーライト組織を示している。この場合、巻取り温度は６００〜６５０℃の範囲であるが、巻取り後の変態発熱により温度が６５０℃以上と高く上昇し、巻取られたコイルの形状は才槌頭形状となる。
【００６７】
このように製造された比較例１の熱延鋼板に対して酸洗工程と球状化焼鈍を行った。このように球状化焼鈍が完了した製品の顕微鏡写真を図２に示した。
【００６８】
図２に示した比較例１は、１．６ｍｍ厚の熱延鋼板に対して酸洗工程を行い、６５０〜７２０℃の範囲で３０時間以上維持して球状化焼鈍を行った。そして、冷間圧延を１回経た後、０．８ｍｍ厚の冷延鋼板に製造した後、再結晶焼鈍後に顕微鏡で観察した組織である。図２に示されているように、黒色で表現された点は未溶解セメンタイトであって、最終製品の熱処理不良および疲労特性に悪影響を及ぼす。
【００６９】
図３に示した実施例１は、８８０℃以上の温度で仕上げ熱間圧延を行った後、ランアウトテーブルで５０℃／ｓｅｃ以上の速度で冷却を開始して、５８０℃の冷却停止温度まで急冷させた。そして、その後、ランアウトテーブルを通過しながら、パーライト変態を９０％以上完了するように温度を維持した後、６５０℃以下で巻取った。
【００７０】
このように製造された実施例１の熱延鋼板は、１．６ｍｍ厚に熱間圧延されたもので、酸洗工程と、６５０〜７２０℃の範囲で３０時間以上を維持する球状化焼鈍工程を行った。そして、この試験片を、冷間圧延を１回経た後、０．８ｍｍ厚に冷間圧延した後、再結晶焼鈍した。
【００７１】
図４は、このように再結晶焼鈍した後の実施例１の顕微鏡写真である。図４に示されているように、ランアウトテーブルで制御冷却を行った実施例の場合、セメンタイトが均一に分散されているため、最終製品の熱処理を良好にし、疲労特性を向上させる。
【００７２】
以上、比較例１および実施例１の結晶組織写真を説明したが、他の比較例および他の実施例により製造された試験片もこれに類似した形態の組織を示した。
【００７３】
これらの実験結果をまとめると、実施例により製造された熱延鋼板は、図３のように微細パーライト組織を有するのに対し、比較例により製造された熱延鋼板は、図１のように粗パーライト組織を有している。
【００７４】
このように、厚さ１．８ｍｍ以下の薄板状態で熱延鋼板を直接圧延する場合、通常の熱間圧延方法で製造した比較例は、その結晶組織が粗パーライト組織を示しているため、コイル状態で熱変形によるねじれが現れている。
【００７５】
しかし、厚さ１．８ｍｍ以下の薄板状態で熱延鋼板を直接圧延したとしても、実施例のように、ランアウトテーブルで制御冷却を行った場合は、その結晶組織が微細パーライト組織を示しており、変態が９０％以上完了した状態で巻取ったため、コイルのねじれ現象は現れなかった。
【００７６】
また、このように製造された比較例および実施例の熱延鋼板を後続工程により球状化焼鈍した結果は、すべて図２と図４に示した組織と類似している。
【００７７】
図２のように、比較例による製品は、未溶解状態のセメンタイトが複数発見されたのに対し、実施例による製品は、このような未溶解状態のセメンタイトは発見されなかった。
【００７８】
したがって、実施例による製品は、最終製品の加工工程で応力集中による破断が発生せず、熱処理によっても不良品が発生しなかった。
【００７９】
上述したように、本発明の好ましい実施例を参照して高炭素熱延鋼板およびその製造方法について説明したが、当該技術分野における熟練した当業者であれば、下記の特許請求の範囲に記載された本発明の思想および領域を逸脱しない範囲内で本発明の多様な修正および変更が可能であることを理解することができるはずである。
【図１】
0005667977.tif 000004
【図２】
0005667977.tif 000005
【図３】
0005667977.tif 000006
【図４】
0005667977.tif 000007